(57)【要約】【課題】  高い二色性、高い分子配向度を示す、湿式成膜法により形成される異方性膜に有用な異方性膜用アゾ化合物、該化合物を含む異方性膜および偏光素子を提供する。【解決手段】  湿式成膜法により形成される異方性膜用のアゾ化合物であって、遊離酸の形が下記式（１）で表されることを特徴とする異方性膜用アゾ化合物。2010168570.tif 000018（Ａ１は、置換基として非イオン性の電子吸引基を少なくとも一つ有するフェニル基を表す。  Ｂ１、Ｄ１およびＥ１は、それぞれ独立に置換基を有していてもよい２価の芳香族炭化水素基または置換基を有していてもよい２価の複素環基を表す。  Ｒ1およびＲ２は、それぞれ独立に、水素原子、置換基を有していてもよいアルキル基、置換基を有していてもよいフェニル基または置換基を有していてもよいアシル基を表す。  ｍおよびｎは、０または１を表す。）【選択図】  なし【特許請求の範囲】
【請求項１】
湿式成膜法により形成される異方性膜用のアゾ化合物であって、遊離酸の形が下記式（１）で表されることを特徴とする異方性膜用アゾ化合物。
【化１】
2010168570.tif 000017
（上記式（１）において、Ａ１は、置換基として非イオン性の電子吸引基を少なくとも一つ有するフェニル基を表す。
Ｂ１、Ｄ１およびＥ１は、それぞれ独立に置換基を有していてもよい２価の芳香族炭化水素基または置換基を有していてもよい２価の複素環基を表す。
Ｒ1およびＲ２は、それぞれ独立に、水素原子、置換基を有していてもよいアルキル基
、置換基を有していてもよいフェニル基または置換基を有していてもよいアシル基を表す。
ｍおよびｎは、０または１を表す。）
【請求項２】
上記式（１）において、Ａ１が、カルバモイル基、置換基を有していてもよいアルキルカルバモイル基または置換基を有していてもよいフェニルカルバモイル基を有するフェニル基であることを特徴とする請求項１に記載の異方性膜用アゾ化合物。
【請求項３】
上記式（１）において、Ｂ１が、スルホ基が置換したナフチレン基であることを特徴とする請求項１または２に記載の異方性膜用アゾ化合物。
【請求項４】
請求項１ないし３のいずれか一項に記載の異方性膜用アゾ化合物および溶剤を含有することを特徴とする異方性膜用組成物。
【請求項５】
請求項１ないし３のいずれか一項に記載の異方性膜用アゾ化合物を含有することを特徴とする異方性膜。
【請求項６】
請求項５に記載の異方性膜を備えてなることを特徴とする偏光素子。
【発明の詳細な説明】
【技術分野】
【０００１】
本発明は、調光素子や液晶素子（ＬＣＤ）、有機エレクトロルミネッセンス素子（ＯＬＥＤ）等の表示素子に具備される偏光板等に有用な高い二色性を示すアゾ化合物、該化合物を含有する組成物、異方性膜及び偏光素子に関するものである。
【背景技術】
【０００２】
ＬＣＤでは表示における旋光性や複屈折性を制御するために直線偏光板や円偏光板が用いられている。ＯＬＥＤにおいても外光の反射防止のために円偏光板が使用されている。
従来、これらの偏光板（偏光素子）にはヨウ素が二色性物質として広く使用されてきた。しかしながら、ヨウ素は昇華性が大きいために偏光素子に使用した場合、その耐熱性や耐光性が十分ではなかった。また、その消光色が深い青になり、全可視スペクトル領域にわたって理想的な無彩色偏光素子とは言えなかった。
【０００３】
そのため、有機化合物を二色性物質に使用する偏光素子が検討されている。しかし、これら有機化合物では、ヨウ素に比べると二色性がかなり劣る程度の偏光素子しか得られないなどの問題点があった。
光の旋光性や複屈折性を表示原理に用いているＬＣＤにおいて、偏光素子は重要な構成要素であり、近年、表示性能などの向上を目的に新たな偏光素子の開発が進められている。
【０００４】
その一つの方法として、ヨウ素を含む偏光素子と同様に、二色性を有する有機化合物（いわゆる二色性色素）をポリビニルアルコールのような高分子材料に溶解または吸着させ、その膜を一方向にフィルム状に延伸して二色性化合物を配向させる方法が挙げられている。しかしながら、該方法では延伸処理等のプロセスに手間がかかる等の問題点があった。
【０００５】
そこで、最近では他の方法が着目されるようになってきた。
この方法として、非特許文献１では、ガラスや透明フィルムなどの基板上に有機化合物の分子間相互作用などを利用して二色性化合物を配向させ、偏光膜（異方性膜）を形成している。しかしながら、該文献に記載の方法では、耐熱性の問題があることが知られていた。
【０００６】
また、上記ガラスや透明フィルムなどの基板上に有機化合物の分子間相互作用などを利用して二色性化合物を配向させることは湿式成膜法により達成されるが、湿式成膜法で偏光膜が作製される場合、この膜には、使用される分子の高い二色性の他に、湿式成膜法のプロセスに適した化合物であることが要求される。湿式成膜法におけるプロセスとしては、化合物を基板上に堆積、配向させる方法やその配向を制御する方法などが挙げられ、従来の上記延伸処理を経る偏光素子に使用される化合物であっても、湿式成膜法には適していないことが多くある。
【０００７】
特許文献１〜４では、湿式成膜法のプロセスに適した各種材料が提案されている。
また、該プロセスに適した材料として、特許文献４では、（クロモゲン）（ＳＯ３Ｍ）ｎで表される色素が提案されている。
【先行技術文献】
【特許文献】
【０００８】
【特許文献１】特開２００２−１８００５２号公報
【特許文献２】特表２００２−５２８７５８号公報
【特許文献３】特開２００２−３３８８３８号公報
【特許文献４】特表平８−５１１１０９号公報
【非特許文献】
【０００９】
【非特許文献１】Dreyer，J．F.，Journal  de  Physique，1969，4，114.,“Light Polarization  From  Films  of  Lyotropic  Nematic  Liquid  Crystals”
【発明の概要】
【発明が解決しようとする課題】
【００１０】
前記特許文献１〜４で提案されている各種材料は、該プロセスに適してはいても、高い偏光特性（消光比）を得ることができないという問題点があった。これらは数種類の二色性化合物を組み合わせて無彩色を表しているが、この様に数種類の二色性化合物を組み合わせて異方性膜を得た場合、異なる分子を混合するため分子配向が乱れてしまい、高い二色性を得ることは困難であるという問題点があった。
【００１１】
本発明は、湿式成膜法により形成される異方性膜に用いるアゾ化合物であって、該膜が高い二色性、高い分子配向度を示す異方性膜となるアゾ化合物を提供することを課題とする。
【課題を解決するための手段】
【００１２】
本発明者らは上記課題を解決するために鋭意検討した結果、遊離酸の形が下記式（１）で表されるアゾ化合物を用いることにより、湿式成膜法で形成される異方性膜において、高い二色性、高い分子配向度を示す異方性膜をなすことができ、その異方性膜を備えてなる偏光素子は、高い光学性能を有することができることを見出し本発明に到達した。
すなわち、本発明は、遊離酸の形が下記式（１）で表されることを特徴とする、湿式成膜法により形成される異方性膜用アゾ化合物、該化合物及び溶剤を含有する異方性膜用組成物、該化合物を含有する異方性膜及び該異方性膜を備えてなる偏光素子に存する。
【００１３】
【化１】
2010168570.tif 000002
【００１４】
（上記式（１）において、Ａ１は、置換基として非イオン性の電子吸引基を少なくとも一つ有するフェニル基を表す。
Ｂ１、Ｄ１およびＥ１は、それぞれ独立に置換基を有していてもよい２価の芳香族炭化水素基または置換基を有していてもよい２価の複素環基を表す。
Ｒ1およびＲ２は、それぞれ独立に、水素原子、置換基を有していてもよいアルキル基、置換基を有していてもよいフェニル基または置換基を有していてもよいアシル基を表す。
【００１５】
ｍおよびｎは、０または１を表す。）
【発明の効果】
【００１６】
本発明のアゾ化合物を用いることにより、湿式成膜法で形成される異方性膜においても
、高い二色性、高い分子配向度を示す異方性膜を提供できる。また、このような特性を有する異方性膜を備えてなる偏光素子は、調光素子、液晶素子、有機エレクトロルミネッセンス素子等の表示素子など多方面に利用することができる。
【発明を実施するための形態】
【００１７】
以下に本発明の実施の形態を詳細に説明する。
以下に記載する構成要件の説明は、本発明の実施形態の一例（代表例）であり、本発明はその要旨を超えない限り、これらの内容に特定はされない。
本発明でいう異方性膜とは、膜の厚み方向および任意の直交する面内２方向の立体座標系における合計３方向から選ばれる任意の２方向における電磁気学的性質に異方性を有する膜である。電磁気学的性質としては、吸収、屈折などの光学的性質、抵抗、容量などの電気的性質などが挙げられる。吸収、屈折などの光学的異方性を有する膜としては、例えば、直線偏光膜、円偏光膜、位相差膜、導電異方性膜などがある。
【００１８】
本発明の異方性膜は、偏光膜、位相差膜、導電異方性膜に用いられることが好ましく、偏光膜に用いられることがより好ましい。
本発明の異方性膜用アゾ化合物は、いわゆる色素としての機能も有する化合物であって、本発明の異方性膜用アゾ化合物を含有する異方性膜は、色素膜としても機能し得るものである。なお、ここでいう色素とは、一般に、可視光波長領域において吸収を有する化合物を意味する。
【００１９】
なお、本明細書において置換基を有していてもよいとは、置換基を１または２以上有していてもよいことを意味する。
また、本明細書において「置換基の総炭素数」という場合には、その置換基中に含まれる炭素原子の数を表し、その置換基がさらなる置換基を有している場合には、さらなる置換基に含まれる炭素数も含めたすべての炭素数である。
【００２０】
［異方性膜用アゾ化合物］
本発明の異方性膜用アゾ化合物は、湿式成膜法により形成される異方性膜用のアゾ化合物であって、遊離酸の形が下記式（１）で表されることを特徴とする。
【００２１】
【化２】
2010168570.tif 000003
【００２２】
（上記式（１）において、Ａ１は、置換基として非イオン性の電子吸引基を少なくとも一つ有するフェニル基を表す。
Ｂ１、Ｄ１およびＥ１は、それぞれ独立に置換基を有していてもよい２価の芳香族炭化水素基または置換基を有していてもよい２価の複素環基を表す。
Ｒ1およびＲ２は、それぞれ独立に、水素原子、置換基を有していてもよいアルキル基、置換基を有していてもよいフェニル基または置換基を有していてもよいアシル基を表す。
ｍおよびｎは、０または１を表す。）
【００２３】
上記式（１）で表される異方性膜用アゾ化合物は、末端に配置されたフェニル基（Ａ１
）が置換基として非イオン性の電子吸引基を有することにより電子不足な（ベンゼン環上の電子密度が減弱された）状態になっており、これと、逆の末端に配置された水酸基およびアミノ基が置換した電子過剰な（ベンゼン環上の電子密度が増強された）状態のナフチル基が、分子間で強く引き合い、さらに、分子中央に配置されたＢ１、Ｄ１、Ｅ１の環同士が分子間でπ-π相互作用することにより、分子同士が会合状態を作りやすい性質を有
している。そのため、この異方性膜用アゾ化合物は、該化合物を含有した組成物中において、湿式成膜法による異方性膜用アゾ化合物に必要とされるリオトロピック液晶のような、溶液中での高い会合状態を形成することができる。そして、このアゾ化合物を含有した組成物に湿式成膜法特有のプロセス、すなわち、基材表面に塗布などの積層プロセスを適用して得られる異方性膜中においても、本発明のアゾ化合物は高い秩序で配列し、高い二色性を示す異方性膜を提供することができるものと考えられる。
【００２４】
また、本発明の式（１）で表されるアゾ化合物は、可視光波長領域全体に吸収をもち、このアゾ化合物を用いた異方性膜は無彩色となる。従って、本発明の異方性膜用アゾ化合物は高い異方性を有する無彩色の異方性膜を形成することが可能である。
以下、本発明の前記式（１）で表される異方性膜用アゾ化合物について説明する。
＜Ａ１＞
前記式（１）において、Ａ１は、置換基として非イオン性の電子吸引基を少なくとも一つ有するフェニル基を表す。
【００２５】
ここでイオン性基とは、鈴木洋著「界面と界面活性物質」（産業図書株式会社、１９９０年１月２３日発行）第３３頁〜第３５頁に記載されているように、親水性基のうち水の中で分子が解離してアニオン（陰イオン）部とカチオン（陽イオン）部に分かれる基を指す。具体的には、スルホ基、カルボキシ基、リン酸基、トリメチルアンモニオ基等、Ｊ．Ｎ．イスラエルアチヴィリ著、近藤保、大島広行訳「分子間力と表面力」（マグロウヒル出版株式会社、１９９１年１２月２５日発行）第１０５頁〜第１０６頁に記載されているもの等が挙げられる。「非イオン性」の置換基とは、イオン性基でないものを指す。
【００２６】
また、電子吸引基とは、水素原子と比べて結合原子側から電子を引きつけやすい置換基を指し、電子吸引基がフェニル基に置換した場合には、ベンゼン環上の電子密度を減弱させる、つまり、電子不足にさせる効果がある。電子吸引基としては、ハロゲン原子、酸素原子や窒素原子などの電気陰性度が高い原子と多重結合をしている原子、ハロゲン原子が置換した炭素原子、正電荷を帯びている原子等が挙げられる。置換基が電子吸引性であることの指標の例としては、例えば、小西謙三、黒木宣彦著「合成染料の化学」（槇書店、１９６３年２月２５日発行）第２３頁〜第２５頁に記載されているハメット式における置換基定数が正であることが挙げられ、本発明においては、該置換基定数がメタ位、パラ位のいずれにおいても正である置換基が好ましい。
【００２７】
非イオン性の電子吸引基は、該フェニル基のベンゼン環の電子密度を減弱させるとともに、本化合物を後述する異方性膜用組成物に用いた場合に、溶剤として主に用いる水中で電荷分離しないため、溶剤との相互作用が小さく、該フェニル基の逆の末端に配置された水酸基およびアミノ基が置換した電子過剰なナフチル基との間で、分子間で強く引き合い、分子同士が会合状態を作りやすい性質が生じる。なお、電子過剰であるとは、ベンゼン環上の電子密度が増強された状態を意味する。
【００２８】
非イオン性の電子吸引基としては、ハロゲン原子、酸素原子や窒素原子などの電気陰性度が高い原子と多重結合をしている原子、ハロゲン原子が置換した炭素原子などが挙げられる。具体的には、ハロゲン原子、シアノ基、ホルミル基、置換基を有していてもよいアルキルカルボニル基または置換基を有していてもよいアリールカルボニル基、カルバモイル基、置換基を有していてもよいアルキルカルバモイル基または置換基を有していてもよ
いアリールカルバモイル基、ニトロ基、置換基を有していてもよいアルキルスルホニル基、置換基を有していてもよいアリールスルホニル基、スルファモイル基、置換基を有していてもよいアルキルスルファモイル基または置換基を有していてもよいアリールスルファモイル基、ハロゲン原子が置換したアルキル基等が挙げられる。
【００２９】
該ハロゲン原子としては、フッ素原子、塩素原子、臭素原子、ヨウ素原子が挙げられ、なかでも電気陰性度の高いフッ素原子、塩素原子が好ましい。
置換基を有していてもよいアルキルカルボニル基は−ＣＯ−Ｒ３１で表され、Ｒ３１は置換基を有していてもよいアルキル基を表す。該アルキル基は、置換基の総炭素数が通常１以上、通常４以下、好ましくは２以下である。該アルキル基に置換していてもよい基としては、炭素数が１から４のアルコキシ基、水酸基およびハロゲン原子などが挙げられる該アルキルカルボニル基の具体例としては、アセチル基、プロピオニル基等が挙げられる。
【００３０】
置換基を有していてもよいアリールカルボニル基は、−ＣＯ−Ｒ３２で表され、Ｒ３２は、置換基を有していてもよいフェニル基またはナフチル基を表す。該フェニル基は、置換基の総炭素数が通常６以上、通常１０以下、好ましくは８以下である。該ナフチル基は、置換基の総炭素数が通常１０以上、通常１４以下、好ましくは１２以下である。該フェニル基および該ナフチル基に置換していてもよい基としては、炭素数が１から４のアルコキシ基、水酸基およびハロゲン原子などが挙げられる。該アリールカルボニル基の具体例としてはベンゾイル基、ナフチルカルボニル基等が挙げられる。
【００３１】
置換基を有していてもよいアルキルカルバモイル基は、−ＣＯ−ＮＨＲ３３で表され、Ｒ３３は置換基を有していてもよいアルキル基を表す。該アルキル基の好ましい置換基の総炭素数、有していてもよい置換基の例は、前記Ｒ３１のアルキル基の場合に例示したものと同様である。該アルキルカルバモイル基の具体例としては、メチルカルバモイル基、エチルカルバモイル基等が挙げられる。
【００３２】
置換基を有していてもよいアリールカルバモイル基は、−ＣＯ−ＮＨＲ３４で表され、Ｒ３４は置換基を有していてもよいフェニル基または、置換基を有していてもよいナフチル基を表す。該フェニル基およびナフチル基の好ましい置換基の総炭素数、有していてもよい置換基の例は、前記Ｒ３２のフェニル基およびナフチル基の場合に例示したものと同様である。該アリールカルバモイル基の具体例としてはフェニルカルバモイル基、ナフチルカルバモイル基等が挙げられる。
【００３３】
置換基を有していてもよいアルキルスルホニル基は、−SＯ２−Ｒ３５で表され、Ｒ３
５は置換基を有していてもよいアルキル基を表す。該アルキル基の好ましい置換基の総炭素数、有していてもよい置換基の例は、前記Ｒ３１のアルキル基の場合に例示したものと同様である。該アルキルスルホニル基の具体例としては、メタンスルホニル基、エタンスルホニル基等が挙げられる。
【００３４】
置換基を有していてもよいアリールスルホニル基は、−SＯ２−Ｒ３６で表され、Ｒ３
６は置換基を有していてもよいフェニル基または、置換基を有していてもよいナフチル基を表す。該フェニル基およびナフチル基の好ましい置換基の総炭素数、有していてもよい置換基の例は、前記Ｒ３２のフェニル基およびナフチル基の場合に例示したものと同様である。該アリールカルバモイル基の具体例としてはフェニルスルホニル基、トリルスルホニル基等が挙げられる。
【００３５】
置換基を有していてもよいアルキルスルファモイル基は、−SＯ２−ＮＨＲ３７で表さ
れ、Ｒ３７は置換基を有していてもよいアルキル基を表す。該アルキル基の好ましい置換
基の総炭素数、有していてもよい置換基の例は、前記Ｒ３１のアルキル基の場合に例示したものと同様である。該アルキルスルファモイル基の具体例としては、メチルスルファモイル基、エチルスルファモイル基等が挙げられる。
【００３６】
置換基を有していてもよいアリールスルファモイル基は、−SＯ２−ＮＨＲ３８で表さ
れ、Ｒ３８は置換基を有していてもよいフェニル基または、置換基を有していてもよいナフチル基を表す。該フェニル基およびナフチル基の好ましい置換基の総炭素数、有していてもよい置換基の例は、前記Ｒ３２のフェニル基およびナフチル基の場合に例示したものと同様である。該アリールスルファモイル基の具体例としてはフェニルスルファモイル基、ナフチルスルファモイル基等が挙げられる。
【００３７】
ハロゲン原子が置換したアルキル基は、置換基の総炭素数が通常１以上、通常６以下、好ましくは４以下である。該アルキル基に置換していてもよいハロゲン原子としては、フッ素原子、塩素原子、臭素原子、ヨウ素原子が挙げられ、なかでも電気陰性度の高いフッ素原子、塩素原子が好ましい。ハロゲン原子が置換したアルキル基の具体例としては、トリフルオロメチル基、ジフルオロメチル基、トリクロロメチル基等が挙げられる。
【００３８】
Ａ１のフェニル基は、上記のような性質を損ねない範囲でさらに他の置換基を有していてもよく、具体的には、置換基を有していてもよいアルキル基、置換基を有していてもよいアルコキシ基、アミノ基、置換基を有していてもよいアルキルアミノ基、置換基を有していてもよいアリールアミノ基、置換基を有していてもよいアシルアミノ基、水酸基等が挙げられる。
【００３９】
該フェニル基が有する置換基を有していてもよいアルキル基は、置換基の総炭素数が通常１以上、通常６以下、好ましくは４以下である。該アルキル基に置換していてもよい基としては、炭素数が１から４のアルコキシ基、水酸基、ハロゲン原子などが挙げられる。アルキル基の具体例としては、メチル基、エチル基、ｎ−プロピル基、ヒドロキシエチル基、１，２−ジヒドロキシプロピル基等の置換基を有していてもよい低級アルキル基が挙げられる。
【００４０】
該フェニル基が有する置換基を有していてもよいアルコキシ基は、置換基の総炭素数が通常１以上、通常６以下、好ましくは３以下である。該アルコキシ基に置換していてもよい基としては、炭素数が１から４のアルコキシ基、水酸基、ハロゲン原子などが挙げられる。アルコキシ基の具体例としては、メトキシ基、エトキシ基、ｎ−プロポキシ基、ｎ−ブトキシ基、ヒドロキシエトキシ基、１，２−ジヒドロキシプロポキシ基等の置換基を有していてもよい低級アルコキシ基が挙げられる。
【００４１】
該フェニル基が有する置換基を有していてもよいアルキルアミノ基は、−ＮＲ４１Ｒ４２で表され、Ｒ４１は、置換基を有していてもよいアルキル基を表し、Ｒ４２は水素原子または置換基を有していてもよいアルキル基を表す。該アルキル基は、置換基の総炭素数が通常１以上、通常４以下、好ましくは２以下である。該アルキル基に置換していてもよい基としては、炭素数が１から４のアルコキシ基、水酸基およびハロゲン原子などが挙げられる。該アルキルアミノ基の具体例としては、メチルアミノ基、エチルアミノ基、プロピルアミノ基、ジメチルアミノ基等が挙げられる。
【００４２】
該フェニル基が有する置換基を有していてもよいアリールアミノ基は、−ＮＲ４３Ｒ４４で表され、Ｒ４３は、置換基を有していてもよいフェニル基またはナフチル基を表し、Ｒ４４は水素原子、置換基を有していてもよいアルキル基、置換基を有していてもよいフェニル基または置換基を有していてもよいナフチル基を表す。該アルキル基の好ましい置換基の総炭素数、有していてもよい置換基の例は、前記Ｒ４１およびＲ４２のアルキル基
の場合に例示したものと同様である。該フェニル基は、置換基の総炭素数が通常６以上、通常１０以下、好ましくは８以下である。該ナフチル基は、置換基の総炭素数が通常１０以上、通常１４以下、好ましくは１２以下である。該フェニル基および該ナフチル基に置換していてもよい基としては、炭素数が１から４のアルコキシ基、水酸基およびハロゲン原子などが挙げられる。該アリールアミノ基の具体例としては、フェニルアミノ基、ジフェニルアミノ基、フェニルメチルアミノ基、ナフチルアミノ基等が挙げられる。
【００４３】
該フェニル基が有する置換基を有していてもよいアシルアミノ基は、−ＮＨ−ＣＯＲ４５で表され、Ｒ４５は置換基を有していてもよいアルキル基、置換基を有していてもよいフェニル基または置換基を有していてもよいナフチル基を表す。該アルキル基は、置換基の総炭素数が通常１以上、通常４以下、好ましくは２以下である。該フェニル基は、置換基の炭素数が通常６以上、通常１０以下、好ましくは８以下である。該ナフチル基は、置換基の総炭素数が通常１０以上、通常１４以下、好ましくは１２以下である。該アルキル基、該フェニル基および該ナフチル基に置換していてもよい基としては、炭素数が１から４のアルコキシ基、水酸基およびハロゲン原子などが挙げられる。アシルアミノ基の具体例としては、アセチルアミノ基、ベンゾイルアミノ基等が挙げられる。
【００４４】
上記のとおり詳述したＡ１の中でも、本発明の異方性膜用アゾ化合物においては、置換基としてシアノ基、カルバモイル基、置換基を有していてもよいアルキルカルバモイル基または置換基を有していてもよいフェニルカルバモイル基を有するフェニル基であることが好ましい。中でも、カルバモイル基、置換基を有していてもよいアルキルカルバモイル基または置換基を有していてもよいフェニルカルバモイル基を一つ有するフェニル基であることが好ましい。
【００４５】
これらの基は、水素結合性を有するため、これらを置換基として有するフェニル基が逆の末端に配置された電子過剰なナフチル基と分子間で強く引き合う際に、該ナフチル基に置換したアミノ基と相互作用し、分子間の会合を促進する性質があるため好ましい。逆の末端に配置されたナフチル基と十分に引き合う構造とするとの観点からは、これらの置換基がフェニル基の４位に置換していることが好ましい。
【００４６】
＜Ｂ１＞
前記式（１）において、Ｂ１は、置換基を有していてもよい２価の芳香族炭化水素基または置換基を有していてもよい２価の複素環基を表す。
Ｂ１の芳香族炭化水素基としては、フェニレン基、ナフチレン基が好ましく、該フェニレン基としては１，４−フェニレン基が、また該ナフチレン基としては１，４−ナフチレン基が分子間の相互作用を示すために好ましい。
【００４７】
該芳香族炭化水素基が有していてもよい置換基としては、置換基を有していてもよいアルキル基、置換基を有していてもよいアルコキシ基、アミノ基、置換基を有していてもよいアルキルアミノ基、置換基を有していてもよいアリールアミノ基、置換基を有していてもよいアシルアミノ基、置換基を有していてもよいアルキルスルホニルアミノ基、置換基を有していてもよいアリールスルホニルアミノ基、カルバモイル基、置換基を有していてもよいアルキルカルバモイル基、置換基を有していてもよいアリールカルバモイル基、スルファモイル基、置換基を有していてもよいアルキルスルファモイル基または置換基を有していてもよいアリールスルファモイル基、水酸基、ニトロ基、スルホ基、カルボキシ基、シアノ基およびハロゲン原子等が挙げられる。
【００４８】
置換基を有していてもよいアルキル基は、置換基の総炭素数が通常１以上、通常６以下、好ましくは４以下である。該アルキル基に置換していてもよい基としては、炭素数が１から４のアルコキシ基、水酸基、ハロゲン原子、スルホ基およびカルボキシ基などが挙げ
られる。アルキル基の具体例としては、メチル基、エチル基、ｎ−プロピル基、ヒドロキシエチル基、１，２−ジヒドロキシプロピル基等の置換基を有していてもよい低級アルキル基が挙げられる。
【００４９】
置換基を有していてもよいアルコキシ基は置換基の総炭素数が通常１以上、通常６以下、好ましくは３以下である。該アルコキシ基に置換していてもよい基としては、炭素数が１から４のアルコキシ基、水酸基、ハロゲン原子、スルホ基およびカルボキシ基などが挙げられる。アルコキシ基の具体例としては、メトキシ基、エトキシ基、ｎ−プロポキシ基、ｎ−ブトキシ基、ヒドロキシエトキシ基、１，２−ジヒドロキシプロポキシ基等の置換基を有していてもよい低級アルコキシ基が挙げられる。
【００５０】
置換基を有していてもよいアルキルアミノ基は、−ＮＲ５１Ｒ５２で表され、Ｒ５１は、置換基を有していてもよいアルキル基を表し、Ｒ５２は水素原子または置換基を有していてもよいアルキル基を表す。該アルキル基は、置換基の総炭素数が通常１以上、通常４以下、好ましくは２以下である。該アルキル基に置換していてもよい基としては、炭素数が１から４のアルコキシ基、水酸基、スルホ基、カルボキシ基およびハロゲン原子などが挙げられる。該アルキルアミノ基の具体例としては、メチルアミノ基、エチルアミノ基、プロピルアミノ基、ジメチルアミノ基等が挙げられる。
【００５１】
置換基を有していてもよいアリールアミノ基は、−ＮＲ５３Ｒ５４で表され、Ｒ５３は、置換基を有していてもよいフェニル基またはナフチル基を表し、Ｒ５４は水素原子、置換基を有していてもよいアルキル基、置換基を有していてもよいフェニル基または置換基を有していてもよいナフチル基を表す。該アルキル基の好ましい置換基の総炭素数、有していてもよい置換基の例は、前記Ｒ５１およびＲ５２のアルキル基の場合に例示したものと同様である。該フェニル基は、置換基の総炭素数が通常６以上、通常１０以下、好ましくは８以下である。該ナフチル基は、置換基の総炭素数が通常１０以上、通常１４以下、好ましくは１２以下である。該フェニル基および該ナフチル基に置換していてもよい基としては、炭素数が１から４のアルコキシ基、水酸基、スルホ基、カルボキシ基およびハロゲン原子などが挙げられる。該アリールアミノ基の具体例としては、フェニルアミノ基、ジフェニルアミノ基、フェニルメチルアミノ基、ナフチルアミノ基等が挙げられる。
【００５２】
置換基を有していてもよいアシルアミノ基は、−ＮＨ−ＣＯＲ５５で表され、Ｒ５５は置換基を有していてもよいアルキル基、置換基を有していてもよいフェニル基または置換基を有していてもよいナフチル基を表す。該アルキル基は、置換基の総炭素数が通常１以上、通常４以下、好ましくは２以下である。該フェニル基は、置換基の炭素数が通常６以上、通常１０以下、好ましくは８以下である。該ナフチル基は、置換基の総炭素数が通常１０以上、通常１４以下、好ましくは１２以下である。該アルキル基、該フェニル基および該ナフチル基に置換していてもよい基としては、炭素数が１から４のアルコキシ基、水酸基、スルホ基、カルボキシ基およびハロゲン原子などが挙げられる。アシルアミノ基の具体例としては、アセチルアミノ基、ベンゾイルアミノ基等が挙げられる。
【００５３】
置換基を有していてもよいアルキルスルホニルアミノ基は、−ＮＨ−ＳＯ２Ｒ６１で表され、Ｒ６１は置換基を有していてもよいアルキル基を表す。該アルキル基の好ましい置換基の総炭素数、有していてもよい置換基の例は、前記Ｒ５１およびＲ５２のアルキル基の場合に例示したものと同様である。該アルキルスルホニルアミノ基の具体例としては、メチルスルホニルアミノ基、エチルスルホニルアミノ基等が挙げられる。
【００５４】
置換基を有していてもよいアリールスルホニルアミノ基は、−ＮＨ−ＳＯ２Ｒ６２で表され、Ｒ６２は置換基を有していてもよいアルキル基、置換基を有していてもよいフェニル基または置換基を有していてもよいナフチル基を表す。該フェニル基およびナフチル基
の好ましい置換基の総炭素数、有していてもよい置換基の例は、前記Ｒ５３およびＲ５４のフェニル基およびナフチル基の場合に例示したものと同様である。該アリールスルホニルアミノ基の具体例としては、ベンゼンスルホニルアミノ基、ｐ−トリルスルホニルアミノ基等が挙げられる。
【００５５】
置換基を有していてもよいアルキルカルバモイル基は、−ＣＯ−ＮＨＲ５６で表され、Ｒ５６は置換基を有していてもよいアルキル基を表す。該アルキル基の好ましい置換基の総炭素数、有していてもよい置換基の例は、前記Ｒ５１およびＲ５２のアルキル基の場合に例示したものと同様である。該アルキルカルバモイル基の具体例としては、メチルカルバモイル基、エチルカルバモイル基等が挙げられる。
【００５６】
置換基を有していてもよいアリールカルバモイル基は、−ＣＯ−ＮＨＲ５７で表され、Ｒ５７は置換基を有していてもよいフェニル基または、置換基を有していてもよいナフチル基を表す。該フェニル基およびナフチル基の好ましい置換基の総炭素数、有していてもよい置換基の例は、前記Ｒ５３およびＲ５４のフェニル基およびナフチル基の場合に例示したものと同様である。該アリールカルバモイル基の具体例としてはフェニルカルバモイル基、ナフチルカルバモイル基等が挙げられる。
【００５７】
置換基を有していてもよいアルキルスルファモイル基は、−SＯ２−ＮＨＲ５８で表さ
れ、Ｒ５８は置換基を有していてもよいアルキル基を表す。該アルキル基の好ましい置換基の総炭素数、有していてもよい置換基の例は、前記Ｒ５１およびＲ５２のアルキル基の場合に例示したものと同様である。該アルキルスルファモイル基の具体例としては、メチルスルファモイル基、エチルスルファモイル基等が挙げられる。
【００５８】
置換基を有していてもよいアリールスルファモイル基は、−SＯ２−ＮＨＲ５９で表さ
れ、Ｒ５９は置換基を有していてもよいフェニル基または、置換基を有していてもよいナフチル基を表す。該フェニル基およびナフチル基の好ましい置換基の総炭素数、有していてもよい置換基の例は、前記Ｒ５３およびＲ５４のフェニル基およびナフチル基の場合に例示したものと同様である。該アリールスルファモイル基の具体例としてはフェニルスルファモイル基、ナフチルスルファモイル基等が挙げられる。
【００５９】
ハロゲン原子としては、フッ素原子、塩素原子、臭素原子、ヨウ素原子が挙げられ、なかでもフッ素原子、塩素原子が好ましい。
Ｂ１の芳香族炭化水素基は、無置換でも、上記置換基を１〜５個有していてもよく、好ましくは置換基を１〜２個有する。上記の中でも、アルキル基、アルコキシ基、水酸基、ハロゲン原子等の極性の小さい基或いは水素結合性を有する基を有することが、リオトロピック液晶を形成する上での相互作用による会合性向上の点で好ましく、水溶化の観点からは、スルホ基を有することが好ましい。
【００６０】
Ｂ１の複素環基としては、単環または二環性の複素環由来の基が好ましい。複素環基を構成する炭素以外の原子としては、窒素原子、硫黄原子および酸素原子が挙げられるが、窒素原子が特に好ましい。複素環基が炭素以外の環を構成する原子を複数有する場合、これらは同一であっても異なっていてもよい。また、Ｂ１の複素環基は、置換基を有していてもよい。
【００６１】
Ｂ１の複素環基としては、下記式（５−ａ）または（５−ｂ）で表される２価の複素環基であることがさらに好ましい。すなわち、（５−ａ）で表される含窒素芳香族６員環の２，５位または３，６位で結合する２価の連結基であるか、または、（５−ｂ）で表される複素環のａおよびｄの置換位置で結合する２価の連結基であることが好ましい。このような複素環基であることにより、前記式（１）で表されるアゾ化合物同士が相互作用を示
しやすくなる。
【００６２】
【化３】
2010168570.tif 000004
【００６３】
（式中、Ｑ１〜Ｑ４はそれぞれ独立に炭素原子、または窒素原子を表すが、Ｑ１〜Ｑ４の１個または２個が窒素原子であり、残りは炭素原子であり、Ｑ１〜Ｑ４は置換基を有していてもよい。）
【００６４】
【化４】
2010168570.tif 000005
【００６５】
（式中、Ｘは主鎖に窒素原子、酸素原子または硫黄原子を含み、５〜７員環を形成する２価の連結基を表し、ベンゼン環は置換基を有していてもよい。）
なお、上記式（５−ｂ）において、２価の連結基Ｘが主鎖に窒素原子、酸素原子または硫黄原子を含むとは、該２価の基により形成される環上に窒素原子、酸素原子または硫黄原子を含むことをいう。また、上記式（５−ａ）または（５−ｂ）で表される２価の複素環基が有していてもよい置換基としては、後述するＢ１の複素環基の置換基として列記のものと同様である。
【００６６】
上記式（５−ｂ）におけるＸで表される２価の連結基としては、例えば、−Ｎ＝ＣＨ−ＣＨ＝Ｃ−、−ＣＯ−ＮＨ−ＣＯ−、＝Ｎ−Ｓ−Ｎ＝、−ＣＨ＝Ｎ−ＣＨ＝ＣＨ−等が挙げられる。但し、ＣＨおよびＮＨにおけるＣおよびＮには、Ｈの代わりに有機基等の置換基（Ｂ１の複素環基の置換基として列記したものなど）が置換していてもよい。
上記式（５−ａ）で表される２価の複素環基としては、ピリジン、ピリダジン、ピリミジンおよびピラジンから誘導され、かつアゾ基との連結位置が２，５位または３，６位にある基が挙げられ、上記式（５−ｂ）で表される２価の複素環基としては、キノリン、イソキノリン、ベンゾチアジアゾール、フタルイミド等から誘導され、かつアゾ基との連結位置が（５−ｂ）で示したａおよびｄの位置にある基が挙げられる。
【００６７】
具体的には、ピリジンジイル基、キノリンジイル基、イソキノリンジイル基、ベンゾチアジアゾールジイル基、フタルイミドジイル基等が挙げられる。中でも、キノリンジイル基、イソキノリンジイル基が好ましい。
これらの中でも、化合物全体の平面性の点から、Ｂ１の複素環基は式（５−ｂ）で表される基であるのが好ましく、特に、５，８−キノリンジイル基および５，８−イソキノリンジイル基が好ましい。
【００６８】
上記したＢ１の複素環基は、置換基を有していてもよい。
Ｂ１の複素環基が有していてもよい置換基としては、置換基を有していてもよいアルキ
ル基、置換基を有していてもよいアルコキシ基、アミノ基、置換基を有していてもよいアルキルアミノ基、置換基を有していてもよいアリールアミノ基、置換基を有していてもよいアシルアミノ基、ニトロ基、カルボキシ基、スルホ基、水酸基、シアノ基、ハロゲン原子等が挙げられる。該アルキル基、アルコキシ基、アルキルアミノ基、アリールアミノ基およびアシルアミノ基の好ましい置換基の総炭素数、有していてもよい置換基の例および好ましい具体例は、Ｂ１が芳香族炭化水素基の場合に有していてもよい置換基として例示したものと同様である。
【００６９】
Ｂ１の複素環基は、前記置換基を１〜５個有していてもよく、好ましくは無置換であるか、またはこれらの置換基を１〜２個有する。前記の中でも、Ｂ１の複素環基の置換基としては、水溶化の観点から水酸基、スルホ基、カルボキシ基が好ましい。
上記のとおり詳述したＢ１の中でも、本発明の異方性膜用アゾ化合物においては、スルホ基が置換したナフチレン基であることが好ましく、スルホ基が置換した１，４−ナフチレン基であることがさらに好ましい。これらはスルホ基によって分子平面と同一平面方向からの会合が阻害され、一方、ナフタレン環は広いπ共役平面を有するので、分子平面間での会合形成が起こりやすくなる。このため、分子が積み重なって形成されるカラム状の会合体に関与する分子数が多くなる、つまり、高い分子配向度の異方性膜を得ることができる。特にＢ１がナフチレン基であると、分子全体のアスペクト比（分子の長短軸比）が小さくなり、分子間でπ-π相互作用による力が大きくなるため、会合促進の効果が大き
い。 
【００７０】
＜Ｄ１＞
前記式（１）において、Ｄ１は、置換基を有していてもよい２価の芳香族炭化水素基または置換基を有していてもよい２価の複素環基を表す。
Ｄ１の置換基を有していてもよい２価の芳香族炭化水素基または置換基を有していてもよい２価の複素環基としては、前記Ｂ１の置換基を有していてもよい２価の芳香族炭化水素基または置換基を有していてもよい２価の複素環基と同様である。
【００７１】
Ｄ１の中でも、スルホ基が置換したナフチレン基であることが好ましく、スルホ基が置換した１，４−ナフチレン基であることがさらに好ましい。その理由はＢ１の場合と同様である。
＜Ｅ１＞
前記式（１）において、Ｅ１は、置換基を有していてもよい２価の芳香族炭化水素基または置換基を有していてもよい２価の複素環基を表す。
【００７２】
Ｅ１の置換基を有していてもよい２価の芳香族炭化水素基または置換基を有していてもよい２価の複素環基としては、前記Ｂ１の置換基を有していてもよい２価の芳香族炭化水素基または置換基を有していてもよい２価の複素環基と同様である。
Ｅ１の中でも、スルホ基が置換したナフチレン基であることが好ましく、スルホ基が置換した１，４−ナフチレン基であることがさらに好ましい。その理由はＢ１の場合と同様である。
【００７３】
＜好ましいＢ１、Ｄ１およびＥ１の組合せ＞
前記式（１）で表される本発明の異方性膜用アゾ化合物においては、Ｂ１、Ｄ１およびＥ１のうち少なくともいずれか一つがスルホ基が置換したナフチレン基であることが好ましく、スルホ基が置換した１，４−ナフチレン基であることがさらに好ましい。
Ｂ１、Ｄ１およびＥ１のうち少なくともいずれか一つがスルホ基が置換したナフチレン基であることにより、スルホ基によって分子平面と同一平面方向からの会合が阻害され、一方、ナフタレン環は広いπ共役平面を有するので、分子平面間での会合形成が起こりやすくなる。このため、分子が積み重なって形成されるカラム状の会合体に関与する分子数
が多くなる、つまり、高い分子配向度の異方性膜を得ることができる。
【００７４】
特にＢ１がナフチレン基であると、分子全体のアスペクト比（分子の長短軸比）が小さくなり、分子間でπ-π相互作用による力が大きくなるため、会合促進の効果が大きいの
でより好ましい。
＜Ｒ１およびＲ２＞
前記式（１）において、Ｒ１およびＲ２は、それぞれ独立に、水素原子、置換基を有していてもよいアルキル基、置換基を有していてもよいフェニル基または置換基を有していてもよいアシル基を表す。
【００７５】
置換基を有していてもよいアルキル基は、置換基の総炭素数が通常１以上、６以下、好ましくは４以下である。置換基を有していてもよいフェニル基は、置換基の総炭素数が通常６以上、通常１２以下、好ましくは１０以下、さらに好ましくは８以下である。
該アルキル基および該フェニル基が有していてもよい置換基としては、水酸基、カルボキシ基、スルホ基が挙げられる。
【００７６】
置換基を有していてもよいアシル基は、−ＮＨ−ＣＯＲ７１で表され、Ｒ７１は置換基を有していてもよいアルキル基、置換基を有していてもよいフェニル基を表す。該アルキル基は、置換基の総炭素数が通常１以上、通常４以下、好ましくは２以下である。該フェニル基は、置換基の炭素数が通常６以上、通常１０以下、好ましくは８以下である。該アルキル基および該フェニル基に置換していてもよい基としては、炭素数が１から４のアルコキシ基、水酸基、スルホ基およびカルボキシ基などが挙げられる。アシル基の具体例としては、アセチル基、ベンゾイル基等が挙げられる。
【００７７】
特に、Ｒ１およびＲ２が水素原子である場合（ＮＲ１Ｒ２としてはアミノ基となる）、Ｒ１が水素原子およびＲ２がアルキル基である場合（ＮＲ１Ｒ２としてはアルキルアミノ基となる）、Ｒ１が水素原子およびＲ２がフェニル基である場合（ＮＲ１Ｒ２としてはフェニルアミノ基となる）などが好ましいが、リオトロピック液晶性を発現し易いという観点からは、Ｒ１またはＲ２が水素原子、カルボキシ基またはスルホ基を有するアルキル基、カルボキシ基またはスルホ基を有するアシル基であることが好ましい。とりわけ、比較的低濃度でリオトロピック液晶性を発現し易く、プロセス適性に優れているという観点から、Ｒ１及びＲ２のいずれもが水素原子であることが好ましい。
【００７８】
＜ｍ＞
ｍは、０または１を表す。好ましくは１である。
＜ｎ＞
ｎは、０または１を表す。すなわち、前記式（１）で表される本発明の異方性膜用アゾ化合物は、トリスアゾ化合物またはテトラキスアゾ化合物である。
【００７９】
＜分子量＞
遊離酸の形が前記式（１）で表される本発明の異方性膜用アゾ化合物（以下「本発明のアゾ化合物」ということがある）の分子量は、遊離酸の形で、６００以上が好ましく、２０００以下が好ましく、１５００以下がさらに好ましい。
＜水溶性＞
本発明のアゾ化合物は、通常、水溶性の化合物である。
【００８０】
本発明のアゾ化合物は、常温常圧下、具体的には２５℃、１気圧において、水への溶解度が０．１重量％以上であることが好ましく、０．５重量％以上であることがより好ましい。また、この溶解度は、５０重量％以下であることが好ましく、４０重量％以下であることがより好ましい。例えば、後述するように、異方性膜を作製する場合、溶剤としては
水、水混和性のある有機溶剤、または水と水混和性のある有機溶剤の混合物を使用するのが一般的であるため、化合物の水への溶解性が低すぎるとこのような用途への使用が難しくなる可能性がある。逆に、化合物の良好な会合状態形成の観点からは、水への溶解性が高すぎない方が好ましいことがある。
【００８１】
＜塩＞
本発明のアゾ化合物は式（１）で示されるような遊離酸の形（遊離酸型）のまま使用してもよく、酸基の一部が塩型を取っているものであってもよい。また、塩型の化合物と遊離酸型の化合物が混在していてもよい。また、製造時に塩型で得られた場合はそのまま使用してもよいし、所望の塩型に変換してもよい。塩型の交換方法としては、公知の方法を任意に用いることができ、例えば以下の方法が挙げられる。
１）  塩型で得られたアゾ化合物の水溶液に塩酸等の強酸を添加し、アゾ化合物を遊離酸の形で酸析せしめた後、所望の対イオンを有するアルカリ溶液（例えば水酸化リチウム水溶液）で化合物の酸性基を中和し塩交換する方法。
２）  塩型で得られたアゾ化合物の水溶液に、所望の対イオンを有する大過剰の中性塩（例えば、塩化リチウム）を添加し、塩析ケーキの形で塩交換を行う方法。
３）  塩型で得られたアゾ化合物の水溶液を、強酸性陽イオン交換樹脂で処理し、アゾ化合物を遊離酸の形で酸析せしめた後、所望の対イオンを有するアルカリ溶液（例えば水酸化リチウム水溶液）で化合物の酸性基を中和し塩交換する方法。
４）  予め所望の対イオンを有するアルカリ溶液（例えば水酸化リチウム水溶液）で処理した強酸性陽イオン交換樹脂に、塩型で得られたアゾ化合物の水溶液を作用させ、塩交換を行う方法。
【００８２】
本発明の異方性膜用アゾ化合物の酸性基が遊離酸型を取るか、塩型を取るかは、化合物のｐＫａと化合物溶液のｐＨに依存する。そのため、本発明の異方性膜用アゾ化合物の酸性基は、遊離酸型、塩型、酸性基が２つ以上ある場合には遊離酸型と塩型の混合または２種類以上の塩型の混合など、さまざまな型を取りうる。特に、異方性膜中でのアゾ化合物の酸性基は、後述する異方性膜用組成物の好ましいｐＨや異方性膜用アゾ化合物を含んだ基材の解離性の塩を含む溶液での処理の影響を受けて、異方性膜を作成する工程で用いたものとは異なる塩型としていることもありうる。
【００８３】
上記の塩型の例としては、Ｎａ、Ｌｉ、Ｋ等のアルカリ金属の塩、アルキル基もしくはヒドロキシアルキル基で置換されていてもよいアンモニウムの塩、または有機アミンの塩が挙げられる。
該アンモニウムの塩が有していてもよい置換基であるアルキル基もしくはヒドロキシアルキル基としては、炭素数１〜６の低級アルキル基およびヒドロキシ置換された炭素数１〜６の低級アルキル基が挙げられる。
【００８４】
有機アミンの例としては、炭素数１〜６の低級アルキルアミン、ヒドロキシ置換された炭素数１〜６の低級アルキルアミン、カルボキシ置換された炭素数１〜６の低級アルキルアミン等が挙げられる。
これらの塩型の場合、その種類は１種類に限られず複数種混在していてもよい。また、化合物の一分子内に複数種混在してもよいし、組成物中に複数種混在していてもよい。
【００８５】
本発明の異方性膜用アゾ化合物の酸性基の好ましい型としては、アゾ化合物の製造工程、後述する異方性膜用組成物の内容や好ましいｐＨなどによって異なるが、水に対して高溶解度が必要な場合（例えば、リオトロピック液晶相を発現させるために、異方性膜用組成物中において高い化合物濃度が必要な場合など）には、リチウム塩、アンモニウム塩、トリエチルアミン塩、水溶性基が置換した有機アミン塩またはこれらの塩を１以上有することが好ましい。一方、水に対して低溶解度が必要な場合（例えば、低濃度のアゾ化合物
を含有する低粘度の異方性膜用組成物が必要な場合や、アゾ化合物製造工程において化合物溶液から該化合物を析出させたい場合など）には、遊離酸の型、ナトリウム塩、カリウム塩、カルシウム塩等のアルカリ土類金属塩またはこれらの塩を１以上有することが好ましい。
【００８６】
＜式（２）で表される化合物＞
前記式（１）で表される本発明の異方性膜用アゾ化合物は、下記式（２）で表されることが好ましい。
【００８７】
【化５】
2010168570.tif 000006
【００８８】
（上記式（２）において、Ｂ１、Ｄ１、Ｅ１、Ｒ1、Ｒ２およびｎは、前記式（１）にお
けると同義である。
Ｒ3およびＲ4は、それぞれ独立に、水素、置換基を有してもよいアルキル基または置換基を有してもよいフェニル基を表す。）
すなわち、前記式（１）におけるＡ1が、カルバモイル基、置換基を有していてもよい
アルキルカルバモイル基または置換基を有していてもよいフェニルカルバモイル基を置換基として４位に有するフェニル基であって、ｍが１である化合物であることが好ましい。
【００８９】
このように、カルバモイル基、置換基を有していてもよいアルキルカルバモイル基または置換基を有していてもよいフェニルカルバモイル基がフェニル基の４位に置換している場合、これらのカルバモイル基と逆の末端に配置されたナフチル基の６位に置換したスルホ基との相互作用により、分子が垂直に積層するような会合状態を取りやすく、二色性が格段に向上するという大きな効果が得られる。すなわち、上記式（２）で表される異方性膜用アゾ化合物は、二色性が良好であり特に好ましい。
【００９０】
Ｒ3及びＲ4は、それぞれ独立に、水素、置換基を有してもよいアルキル基または置換基を有してもよいフェニル基であるが、中でも、Ｒ3及びＲ4ともに水素であることが好ましい。すなわち、前記フェニル基に置換する置換基は、Ｒ3及びＲ4がともに水素であるカルバモイル基であることが好ましい。
＜具体例＞
本発明の異方性膜用アゾ化合物の具体例としては、遊離酸の形として、例えば以下に示す構造の化合物が挙げられるが、これに限定されるものではない。
【００９１】
【化６】
2010168570.tif 000007
【００９２】
【化７】
2010168570.tif 000008
【００９３】
【化８】
2010168570.tif 000009
【００９４】
【化９】
2010168570.tif 000010
【００９５】
＜合成法＞
前記式（１）で表される本発明の異方性膜用アゾ化合物は、それ自体周知の方法に従って製造することができる。
例えば、前記式（Ｉ−１）で表されるアゾ化合物は、下記（Ａ）〜（Ｄ）の工程に従い製造することができる。
（A）４−アミノベンゾニトリルと８−アミノ−２−ナフタレンスルホン酸（１，７−Cleves 酸）とから常法［例えば、細田豊著「新染料化学」（昭和４８年１２月２１日、技報堂発行）第３９６頁第４０９頁参照］に従って、ジアゾ化、カップリング工程を経てモノアゾ化合物を製造する。
（B）得られたモノアゾ化合物を同様に、常法によりジアゾ化し、８−アミノ−２−ナフ
タレンスルホン酸（１，７−Cleves 酸）とカップリング反応を行い、ジスアゾ化合物を
製造する。
（C）得られたジスアゾ化合物を同様に、常法によりジアゾ化し、８−アミノ−２−ナフ
タレンスルホン酸（１，７−Cleves 酸）とカップリング反応を行い、トリスアゾ化合物
を製造する。
（D）得られたトリスアゾ化合物を同様に、常法によりジアゾ化し、７−アミノ−１−ナ
フトール−３，６−ジスルホン酸（ＲＲ酸）とカップリング反応を行い塩化ナトリウムで塩析することにより目的の前記式（Ｉ−１）で表されるアゾ化合物がナトリウム塩として得られる。
【００９６】
本発明の異方性膜用アゾ化合物は、通常、後述する異方性膜用組成物として調製され、二色性の高い異方性膜の作製に好適に用いられる。
本発明の異方性膜用アゾ化合物を用いた異方性膜の作製方法としては、好ましくは、例えば、該化合物を適当な溶剤に溶解して、成膜用（異方性膜形成用）の組成物（異方性膜用組成物）を調製し、この組成物を用いてガラス板などの各種基材表面に湿式成膜法にて成膜し、組成物中に含まれる該化合物を配向・積層させる方法等が挙げられる。湿式成膜法については、後に詳述する。
【００９７】
前記式（１）で表されるアゾ化合物は、会合性に優れており、高いリオトロピック液晶状態を形成することができる。従って、湿式成膜法により形成される異方性膜用のアゾ化合物として特に適しており、またその二色比も高いので、該化合物を含有する組成物を異方性膜の作製に使用すれば、二色性の高い異方性膜を得ることができる。
以下に、本発明の異方性膜用アゾ化合物を含有する異方性膜用組成物について説明する。本発明の異方性膜用組成物は、湿式成膜法により異方性膜を作製する際に好適に用いられる組成物である。
【００９８】
［異方性膜用組成物］
本発明の異方性膜用組成物は、前記本発明の異方性膜用アゾ化合物と溶剤を含有し、通常、本発明の異方性膜用アゾ化合物が溶剤に溶解もしくは分散されたものである。
なお、本発明の異方性膜用組成物中または以下に詳述する本発明の異方性膜において、本発明の異方性膜用アゾ化合物は１種を単独で使用することができるが、本発明の異方性膜用アゾ化合物を２種以上組み合わせて使用したり、他の二色性物質を組み合わせて使用することもできる。さらに、製造される異方性膜に所望の性能を与えたり、製造に好適な組成物とするために、種々の配合用化合物、溶剤、添加剤等を適宜組み合わせて使用することができる。
【００９９】
＜配合用化合物＞
本発明の異方性膜用組成物には、異方性膜の色調を調整したり、異方性膜用アゾ化合物の会合性を向上させたり、異方性膜の耐久性の向上や欠陥の低減等の目的で、本発明の異方性膜用アゾ化合物に配合用化合物を併用してもよい。
本発明のアゾ化合物とともに併用しうる化合物の好ましい例としては、アゾ化合物、アントラキノン化合物、アミノ酸、ヒドロキシアミン等が挙げられる。
【０１００】
例えば、Ｃ．Ｉ．Ｄｉｒｅｃｔ  Ｙｅｌｌｏｗ  １２、Ｃ．Ｉ．Ｄｉｒｅｃｔ  Ｙｅｌｌｏｗ  ３４、Ｃ．Ｉ．Ｄｉｒｅｃｔ  Ｙｅｌｌｏｗ  ８６、Ｃ．Ｉ．Ｄｉｒｅｃｔ  Ｙｅｌｌｏｗ  １４２、Ｃ．Ｉ．Ｄｉｒｅｃｔ  Ｙｅｌｌｏｗ  １３２、Ｃ．Ｉ．Ａｃｉｄ
Ｙｅｌｌｏｗ  ２５、Ｃ．Ｉ．Ｄｉｒｅｃｔ  Ｏｒａｎｇｅ  ３９、Ｃ．Ｉ．Ｄｉｒｅｃｔ  Ｏｒａｎｇｅ  ７２、Ｃ．Ｉ．Ｄｉｒｅｃｔ  Ｏｒａｎｇｅ  ７９、Ｃ．Ｉ．Ａｃｉｄ  Ｏｒａｎｇｅ  ２８、Ｃ．Ｉ．Ｄｉｒｅｃｔ  Ｒｅｄ  ３９、Ｃ．Ｉ．Ｄｉｒｅｃｔ  Ｒｅｄ  ７９、Ｃ．Ｉ．Ｄｉｒｅｃｔ  Ｒｅｄ  ８１、Ｃ．Ｉ．Ｄｉｒｅｃｔ  Ｒｅｄ  ８３、Ｃ．Ｉ．Ｄｉｒｅｃｔ  Ｒｅｄ  ８９、Ｃ．Ｉ．Ａｃｉｄ  Ｒｅｄ  ３７、Ｃ．Ｉ．Ｄｉｒｅｃｔ  Ｖｉｏｌｅｔ  ９、Ｃ．Ｉ．Ｄｉｒｅｃｔ  Ｖｉｏｌｅｔ  ３５、Ｃ．Ｉ．Ｄｉｒｅｃｔ  Ｖｉｏｌｅｔ  ４８、Ｃ．Ｉ．Ｄｉｒｅｃｔ  Ｖｉｏｌｅｔ  ５７、Ｃ．Ｉ．Ｄｉｒｅｃｔ  Ｂｌｕｅ  １、Ｃ．Ｉ．Ｄｉｒｅｃｔ  Ｂｌｕｅ  ６７、Ｃ．Ｉ．Ｄｉｒｅｃｔ  Ｂｌｕｅ  ８３、Ｃ．Ｉ．Ｄｉｒｅｃｔ  Ｂｌｕｅ  ９０、Ｃ．Ｉ．Ｄｉｒｅｃｔ  Ｇｒｅｅｎ  ４２、Ｃ．Ｉ．Ｄｉｒｅｃｔ  Ｇｒｅｅｎ  ５１、Ｃ．Ｉ．Ｄｉｒｅｃｔ  Ｇｒｅｅｎ  ５９等が挙げられる。
【０１０１】
また、特開２００７−１９９３３３号公報および特開２００８−１０１１５４号公報に記載の方法に従い、アントラキノン化合物を配合してもよい。さらに、特開２００６−３８６４号公報に記載の方法や、特開２００６−３２３３７７号公報に記載の方法を用いてもよい。
特開２００７−１７８９９３号公報に記載されたように、前記アゾ化合物の酸性基に対して、カチオン０．９当量以上０．９９当量以下と、強酸性アニオン０．０２当量以上０．１当量以下とを含有させるなどして、異方性膜用組成物における温度５℃、歪印加後０．０１秒後の緩和弾性率Ｇが１０分の１に低下するまでの時間が０．１秒以下となる組成物とすることで、異方性膜の欠陥を抑制することもできる。
【０１０２】
こうした配合ではｐHが低くなり易いので、製造装置の腐食等を防ぐ目的で、必要に応
じさらに緩衝物質を添加してもよい。緩衝物質としては、D.D.ペリン、B.デンプシー著「緩衝液の選択と応用」、講談社サイエンティフィク（１９８１）に記載されているような、一部もしくは全て中和された弱酸や弱塩基が挙げられる。具体的には、例えば、リン酸塩、炭酸塩、有機酸等が挙げられ、有機酸としては、リンゴ酸、クエン酸、シュウ酸、酒石酸、アミノ酸類等が挙げられる。中でもアミノ酸は、異方性膜用アゾ化合物の会合を促進し、配向性を向上させる働きもあるので、好ましく用いられる。また、アミノ酸が複数縮合したアミノ酸オリゴマーは、異方性膜用組成物のレオロジー調整剤としての働きも有するので好ましく、添加により流動配向性の向上が期待できる。これらの緩衝物質は、単独で用いて異方性膜上で結晶析出する場合等には、異なる緩衝物質を複数組み合わせて用いることが好ましい。
【０１０３】
さらには、紫外線吸収剤や近赤外線吸収剤などを組み合わせて用いることもできる。
なお、本発明の異方性膜用アゾ化合物と、他の二色性物質や配合用化合物などの他の化合物を併用する場合、本発明の異方性膜用アゾ化合物による効果を十分に発揮させるために、他の併用化合物は、本発明の異方性膜用アゾ化合物に対して５０重量％以下とすることが好ましく、１０重量％以下とすることがさらに好ましい。
【０１０４】
このようにして得られる異方性膜用組成物のｐＨは通常２〜１０程度である。
＜添加剤＞
本発明の異方性膜用組成物は、例えば、後述の湿式成膜法等において異方性膜形成用溶液として基材に塗布するために用いられる場合には、基材への濡れ性、塗布性を向上させるため、必要に応じて界面活性剤等の添加剤を加えることができる。界面活性剤としては、アニオン系、カチオン系、ノニオン系の何れも使用可能である。更に、上記以外にも、例えば、"Additivesfor  Coating"（Editedby  J.Bieleman、Willey-VCH、2000年刊）等
に記載の公知の添加剤を用いることができる。その添加濃度は、目的の効果を得るために十分であって、かつ本発明の異方性膜用アゾ化合物および必要に応じて用いられる前述の配合用化合物分子の配向を阻害しない量として、異方性膜用組成物中の濃度として通常０．０５重量％以上、０．５重量％以下がより好ましい。
【０１０５】
＜溶剤＞
本発明の異方性膜用組成物に使用される溶剤としては、水、水混和性のある有機溶剤、或いはこれらの混合物が適している。有機溶剤の具体例としては、メチルアルコール、エチルアルコール、イソプロピルアルコール等のアルコール類、エチレングリコール、ジエチレングリコール、グリセリン等の多価アルコール類、メチルセロソルブ、エチルセロソルブ等のセロソルブ類等の単独または２種以上の混合溶剤が挙げられる。
【０１０６】
＜濃度＞
本発明の異方性膜用アゾ化合物および必要に応じて用いられる前述の配合用化合物や添加剤等の他の化合物を溶解する場合の濃度としては、これらの溶質の溶解性やリオトロピック液晶状態などの会合状態の形成濃度にも依存するが、好ましくは０．１重量％以上、より好ましくは０．５重量％以上、好ましくは３０重量％以下、より好ましくは２０重量％以下である。
【０１０７】
［異方性膜］
本発明の異方性膜は、本発明の異方性膜用アゾ化合物を含有することを特徴とする。該異方性膜は、好ましくは湿式成膜法で形成された異方性膜である。通常、本発明の異方性膜は、前記本発明の異方性膜用組成物を基板上に湿式成膜法により成膜することにより得られる。
【０１０８】
上記説明した様に、前記式（１）で表される本発明の異方性膜用アゾ化合物は、高いリオトロピック液晶状態を形成し、高次の分子配向状態を示すことができ、高い二色性を示すことができる。従って、このような本発明の異方性膜用アゾ化合物を含む本発明の異方性膜は、高い二色性を示す有用な膜となる。
本発明の異方性膜は高い二色比を示すが、二色比は８以上のものが好ましく、より好ましくは１２以上、特に好ましくは１５以上のものが使用される。
【０１０９】
特に、偏光膜に使用する際には中庸な色調の膜が好ましく、色相として、Ｌ＊ａ＊ｂ＊表色系において、√｛（ａ＊）２＋（ｂ＊）２｝≦３０、好ましくは√｛（ａ＊）２＋（ｂ＊）２｝≦１０、さらに好ましくは、√｛（ａ＊）２＋（ｂ＊）２｝≦５、かつ膜の透過率が３５％以上、好ましくは４０％以上、さらに好ましくは４４％以上を満たすものが表示素子、特にカラー表示素子用偏光素子として好ましい。
【０１１０】
＜湿式成膜法＞
本発明においては、湿式成膜法により異方性膜を作製する。より好ましくは、前記本発明の異方性膜用組成物を用いる湿式成膜法により作製する。
本発明でいう湿式成膜法とは、異方性膜用組成物をガラス板などの各種基材上に何らかの手法により適用し、溶剤が乾燥する過程を経て異方性膜用化合物等を基材上で配向・積層させる方法である。湿式成膜法では、溶剤を含む該組成物そのものが基材上に形成されると、すでに組成物中で、または溶剤が乾燥する過程で、化合物自体が自己会合することにより微小面積での配向が起こる。この状態に外場を与えることより、マクロな領域で一定方向に配向させ、所望の性能を有する異方性膜を得ることが特徴である。この点で、いわゆるポリビニルアルコール（ＰＶＡ）フィルム等を異方性化合物を含む溶液で染色して延伸し、延伸工程だけで該化合物を配向させることを原理とする方法とは異なる。なお、ここで外場とは、あらかじめ基材上に施された配向処理層の影響、剪断力、磁場などが挙げられ、これらを単独で用いても良いし、組み合わせて用いてもよい。また、組成物を基材上に形成する過程、外場を与えて配向させる過程、溶剤を乾燥させる過程は、逐次行っても良いし、同時に行っても良い。
【０１１１】
湿式成膜法における異方性膜用組成物の基材上への適用方法としては、例えば、塗布法、ディップコート法、ＬＢ膜形成法、公知の印刷法などが挙げられる。また、このようにして得た異方性膜を別の基材に転写する方法もある。これらの中でも、本発明においては塗布法を用いることが好ましく、以下、塗布法について詳述する。
前記本発明の異方性膜用アゾ化合物は、異方性膜用組成物中でリオトロピック液晶状態等の良好な分子間相互作用による会合体を形成した状態となり得る。したがって、これをガラスや樹脂等の基材上に塗布したり、塗布と同時もしくは塗布後に剪断力を与えたり、あらかじめ基材上に配向処理層を施してその影響を与えたり、かくして成された膜を乾燥させることにより、本発明の異方性膜用アゾ化合物および必要に応じて用いられる前述の配合用化合物を一定方向に配向させ、優れた異方性膜を得ることができる。
【０１１２】
基材としては、ガラス、樹脂等からなる厚さ１０〜１５００μｍ程度の透明なものが用いられる。樹脂としては、トリアセテート、アクリル樹脂、ポリエステル樹脂、トリアセチルセルロース、ウレタン系樹脂などが挙げられる。
基材の表面には、異方性膜用組成物中の本発明の異方性膜用アゾ化合物および必要に応じて用いられる前述の配合用化合物分子等の配向方向を制御するために、「液晶便覧」（丸善株式会社、平成１２年１０月３０日発行）第２２６頁〜第２３９頁などに記載の公知の方法により、配向処理層を施しておいてもよい。
【０１１３】
基材上へ異方性膜用組成物を塗布する方法としては、従来公知の方法で行えばよく、例えば、原崎勇次著「コーティング工学」（株式会社朝倉書店、１９７１年３月２０日発行
）第２５３頁〜第２７７頁、または市村國宏監修「分子協調材料の創製と応用」（株式会社シーエムシー出版、１９９８年３月３日発行）第１１８頁〜第１４９頁などに記載の方法や、例えば、あらかじめ配向処理を施した基材上に、スピンコート法、スプレーコート法、バーコート法、ロールコート法、ブレードコート法、フリースパンコート法、ダイコート法などが挙げられる。
【０１１４】
基材上に塗布した異方性膜組成物中の本発明の異方性膜用アゾ化合物および必要に応じて用いられる前述の配合用化合物等に剪断力を与えることにより、本発明のアゾ化合物および必要に応じて用いられる前述の配合用化合物等は一定方向に配向する。バーコート、ロールコート、ブレードコート、フリースパンコート法、ダイコート法などは、塗布と同時に剪断力を与えることができるので好ましい。
【０１１５】
異方性膜用組成物の基材への塗布時の温度は、好ましくは０℃以上、８０℃以下、湿度は好ましくは１０％ＲＨ以上、８０％ＲＨ以下程度である。
乾燥時の温度は好ましくは０℃以上、１２０℃以下、湿度は好ましくは１０％ＲＨ以上、８０％ＲＨ以下程度である。
前記の方法等で基材上に異方性膜を形成する場合、形成される異方性膜の厚さは、通常乾燥後の膜厚で、好ましくは５０ｎｍ以上、更に好ましくは１００ｎｍ以上、好ましくは５０μｍ以下、更に好ましくは１μｍ以下である。
【０１１６】
このようにして得られた異方性膜には、不溶化処理を行ってもよい。
不溶化とは、膜中の化合物の溶解性を低下させることにより該化合物の膜からの溶出を抑制し、膜の安定性を高める処理工程を意味する。例えば、本発明の異方性膜用化合物の塩型による溶解性の相違は前述のとおりであり、本工程ではそのような相違を利用することにより処理を行うことができる。
【０１１７】
具体的には、例えば、少ない価数のイオンをそれより大きい価数のイオンに置き換える（例えば、１価のイオンを多価のイオンに置き換える）処理が挙げられる。このような処理方法としては、例えば、細田豊著「理論製造  染料化学」（技報堂、１９５７年）４３５〜４３７頁等に記載されている処理工程等の公知の方法が用いられる。好ましくは、得られた異方性膜を、特開２００７−２４１２６７号公報等に記載の方法で処理し、水に対して不溶性の膜にするのが、後工程の容易さ及び耐久性等の観点から好ましい。
【０１１８】
また、異方性膜の可視光波長領域における透過率は、好ましくは２５％以上である。この透過率は高いほどよく、３５％以上、特に４０％以上であるのが好ましく、最も好ましくは４４％以上である。透過率が低いと、表示素子、特にカラー表示素子用偏光素子として用いるのは難しい。
このような方法で製造された異方性膜は機械的強度が低い場合もあるので、必要に応じ、保護層を設けて使用する。この保護層は、例えば、トリアセテート、アクリル、ポリエステル、ポリイミド、トリアセチルセルロースまたはウレタン系のフィルム等の透明な高分子膜により異方性膜をラミネーションして形成され、実用に供する。
【０１１９】
また、本発明の異方性膜をＬＣＤやＯＬＥＤなどの各種の表示素子に偏光膜等として用いる場合には、これらの表示素子を構成する電極基板などに直接膜を形成したり、膜を形成した基材をこれら表示素子の構成部材に用いることができる。
［偏光素子］
本発明の異方性膜は、光吸収の異方性を利用し直線偏光、円偏光、楕円偏光等を得る偏光膜として機能する他、膜形成プロセスと基材や、本発明の異方性膜用アゾ化合物および必要に応じて用いられる前述の配合用色素等を含有する組成物の選択により、屈折異方性や伝導異方性などの各種異方性膜として機能化が可能となり、様々な種類の、多様な用途
に使用可能な偏光素子とすることができる。
【０１２０】
本発明の偏光素子は、上述した本発明の異方性膜を備えてなるものであるが、異方性膜のみからなる偏光素子であってもよいし、基材上に異方性膜を備えてなる偏光素子であってもよい。本発明において、基材上に異方性膜を備えてなる偏光素子は、基材も含めて偏光素子とよぶ。
本発明の異方性膜を基材上に形成して偏光素子として使用する場合、基材と形成された異方性膜のみで使用してもよく、また前記の様な保護層のほか、粘着層或いは反射防止層、配向膜、位相差フィルムとしての機能、輝度向上フィルムとしての機能、反射フィルムとしての機能、半透過反射フィルムとしての機能、拡散フィルムとしての機能などの光学機能をもつ層など、様々な機能をもつ層を湿式成膜法などにより積層形成し、積層体として使用してもよい。
【０１２１】
これら光学機能を有する層は、例えば以下の様な方法により形成することができる。
位相差フィルムとしての機能を有する層は、例えば特開平２−５９７０３号公報、特開平４−２３０７０４号公報などに記載の延伸処理を施したり、特開平７−２３０００７号公報などに記載された処理を施したりすることにより形成することができる。
また、輝度向上フィルムとしての機能を有する層は、例えば特開２００２−１６９０２５号公報や特開２００３−２９０３０号公報に記載されるような方法で微細孔を形成すること、或いは、選択反射の中心波長が異なる２層以上のコレステリック液晶層を重畳することにより形成することができる。
【０１２２】
反射フィルムまたは半透過反射フィルムとしての機能を有する層は、蒸着やスパッタリングなどで得られた金属薄膜を用いて形成することができる。拡散フィルムとしての機能を有する層は、上記の保護層に微粒子を含む樹脂溶液をコーティングすることにより、形成することができる。
また、位相差フィルムや光学補償フィルムとしての機能を有する層は、ディスコティック液晶性化合物、ネマティック液晶性化合物などの液晶性化合物を塗布して配向させることにより形成することができる。
【０１２３】
本発明の異方性膜用アゾ化合物を用いた異方性膜は、ガラスなどの高耐熱性基板上に直接形成することが可能であり、高耐熱性の偏光素子を得ることができるという点から、液晶ディスプレーや有機エレクトロルミネッセンスディスプレーだけでなく液晶プロジェクタや車載用表示パネル等、高耐熱性が求められる用途にも好適に使用することができる。
【実施例】
【０１２４】
次に、実施例により本発明を更に具体的に説明するが、本発明はその要旨を超えない限り以下の実施例に限定されるものではない。
なお、以下の記載において、「部」は「重量部」を示す。
また、以下の各実施例において、異方性膜の二色比は、プリズム偏光素子を入射光学系に配した分光光度計で異方性膜の透過率を測定した後、次式により計算した。
【０１２５】
二色比（Ｄ）＝Ａｚ／Ａｙ
Ａｚ＝−ｌｏｇ（Ｔｚ）
Ａｙ＝−ｌｏｇ（Ｔｙ）
Ｔｚ：異方性膜の吸収軸方向の偏光に対する透過率
Ｔｙ：異方性膜の偏光軸方向の偏光に対する透過率
［実施例１］
４−アミノベンゾニトリル４．７３重量部、および水２００重量部に塩酸酸性条件下、亜硝酸ナトリウム３．０４重量部を加えてジアゾ化し、水６００重量部に溶解した８−ア
ミノ−２−ナフタレンスルホン酸（１，７−クレーブ酸）８．９３重量部とｐＨ＝２〜３でカップリングを行った後、中和、塩析して析出物を濾過してモノアゾ化合物を得た。
【０１２６】
このモノアゾ化合物をＮ−メチルピロリドン３００重量部、および水１５０重量部に溶解し、塩酸酸性条件下、亜硝酸ナトリウム３．０４重量部を加えてジアゾ化し、水６００重量部に溶解した８−アミノ−２−ナフタレンスルホン酸（１，７−クレーブ酸）８．９３重量部とｐＨ＝２〜３でカップリングを行った後、中和、塩析して析出物を濾過してジスアゾ化合物を得た。
【０１２７】
このジスアゾ化合物をＮ−メチルピロリドン６００重量部、および水４００重量部に溶解し、塩酸酸性条件下、亜硝酸ナトリウム３．０４重量部を加えてジアゾ化し、水１２００重量部に溶解した７−アミノ−１−ナフトール−３，６−ジスルホン酸（ＲＲ酸）（純度：６５．５％）１９．６重量部とｐＨ＝９〜１０でカップリングを行った。反応後、吸引ろ過により下記式で表される本発明の化合物（Ｉ−１）のナトリウム塩を得た。
【０１２８】
化合物（Ｉ−１）のナトリウム塩の水溶液を陽イオン交換樹脂（三菱化学社製ＳＫ１ＢＨ）に通し、遊離酸とした後、水酸化リチウム水溶液で中和、濃縮乾燥することにより、化合物（Ｉ−１）のリチウム塩を得た。この色素の１０ｐｐｍ水溶液での極大吸収波長（λmax）は６２８ｎｍであった。
【０１２９】
【化１０】
2010168570.tif 000011
【０１３０】
［実施例２］
４−アミノベンズアミド５．４５重量部、および水２００重量部に塩酸酸性条件下、亜硝酸ナトリウム３．００重量部を加えてジアゾ化し、水２４０重量部に溶解した８−アミノ−２−ナフタレンスルホン酸（１，７−クレーブ酸）８．９３重量部とｐＨ＝２〜３でカップリングを行った後、中和、塩析して析出物を濾過してモノアゾ化合物を得た。
【０１３１】
このモノアゾ化合物をＮ−メチルピロリドン２２０重量部、および水１１０重量部に溶解し、塩酸酸性条件下、亜硝酸ナトリウム３．００重量部を加えてジアゾ化し、水２００重量部に溶解した８−アミノ−２−ナフタレンスルホン酸（１，７−クレーブ酸）８．９３重量部とｐＨ＝２〜３でカップリングを行った後、塩析して析出物を濾過してジスアゾ化合物を得た。
【０１３２】
このジスアゾ化合物をＮ−メチルピロリドン２００重量部、および水２６０重量部に溶解し、塩酸酸性条件下、亜硝酸ナトリウム３．０４重量部を加えてジアゾ化し、水４００重量部に溶解した７−アミノ−１−ナフトール−３，６−ジスルホン酸（ＲＲ酸）（純度：６５．５％）１９．５重量部とｐＨ＝９〜１０でカップリングを行った。反応後、吸引ろ過により下記式で表される本発明の化合物（Ｉ−３）のナトリウム塩を得た。
【０１３３】
化合物（Ｉ−３）のナトリウム塩の水溶液を陽イオン交換樹脂（三菱化学社製ＳＫ１ＢＨ）に通し、遊離酸とした後、水酸化リチウム水溶液で中和、濃縮乾燥することにより、化合物（Ｉ−３）のリチウム塩を得た。この色素の１０ｐｐｍ水溶液での極大吸収波長（λmax）は６２７ｎｍであった。
【０１３４】
【化１１】
2010168570.tif 000012
【０１３５】
［実施例３］
４−アミノベンズアミド５．４５重量部、および水２００重量部に塩酸酸性条件下、亜硝酸ナトリウム３．００重量部を加えてジアゾ化し、水２４０重量部に溶解したｏ−アニシジンメタンスルホン酸ナトリウム９．５７重量部とｐＨ＝２〜３でカップリングを行った後、中和、塩析して析出物を濾過し、得られたケーキを水酸化ナトリウム水溶液中６０℃で加水分解してモノアゾ化合物を得た。
【０１３６】
このモノアゾ化合物をＮ−メチルピロリドン２２０重量部、および水１１０重量部に溶解し、塩酸酸性条件下、亜硝酸ナトリウム３．００重量部を加えてジアゾ化し、水３００重量部に溶解した８−アミノ−２−ナフタレンスルホン酸（１，７−クレーブ酸）８．９３重量部とｐＨ＝２〜３でカップリングを行った後、塩析して析出物を濾過してジスアゾ化合物を得た。
【０１３７】
このジスアゾ化合物をＮ−メチルピロリドン２００重量部、および水２６０重量部に溶解し、塩酸酸性条件下、亜硝酸ナトリウム３．００重量部を加えてジアゾ化し、水４００重量部に溶解した７−アミノ−１−ナフトール−３，６−ジスルホン酸（ＲＲ酸）（純度：６５．５％）１９．５重量部とｐＨ＝９〜１０でカップリングを行った。反応後、吸引ろ過により下記式で表される本発明の化合物（Ｉ−７）のナトリウム塩を得た。
【０１３８】
化合物（Ｉ−７）のナトリウム塩の水溶液を陽イオン交換樹脂（三菱化学社製ＳＫ１ＢＨ）に通し、遊離酸とした後、水酸化リチウム水溶液で中和、濃縮乾燥することにより、化合物（Ｉ−７）のリチウム塩を得た。この色素の１０ｐｐｍ水溶液での極大吸収波長（λmax）は６２０ｎｍであった。
【０１３９】
【化１２】
2010168570.tif 000013
【０１４０】
［実施例４］
実施例２の中間体として得たジスアゾ化合物をＮ−メチルピロリドン４８０重量部、および水７２０重量部に溶解し、塩酸酸性条件下、亜硝酸ナトリウム３．４１重量部を加えてジアゾ化し、水１２００重量部に溶解した８−アミノ−２−ナフタレンスルホン酸（１，７−クレーブ酸）８．９３重量部とｐＨ＝２〜３でカップリングを行った後、塩析して析出物を濾過してトリスアゾ化合物を得た。
【０１４１】
このトリスアゾ化合物をＮ−メチルピロリドン４８０重量部、および水６００重量部に溶解し、塩酸酸性条件下、亜硝酸ナトリウム３．４５重量部を加えてジアゾ化し、水１２００重量部に溶解した７−アミノ−１−ナフトール−３，６−ジスルホン酸（ＲＲ酸）（純度：６５．５％）１９．５重量部とｐＨ＝９〜１０でカップリングを行った。反応後、吸引ろ過により下記式で表される本発明の化合物（Ｉ−１０）のナトリウム塩を得た。
【０１４２】
化合物（Ｉ−１０）のナトリウム塩の水溶液を陽イオン交換樹脂（三菱化学社製ＳＫ１ＢＨ）に通し、遊離酸とした後、水酸化リチウム水溶液で中和、濃縮乾燥することにより、化合物（Ｉ−１０）のリチウム塩を得た。この色素の１０ｐｐｍ水溶液での極大吸収波長（λｍａｘ）は６４８ｎｍであった。
【０１４３】
【化１３】
2010168570.tif 000014
【０１４４】
［実施例５］
水８７部に、前記式（Ｉ−１）で表わされるアゾ化合物のリチウム塩１３部を加え、撹拌して溶解させた後、濾過して不溶分を除去することにより異方性膜用組成物を得た。スピンコート法により表面にポリイミドの配向膜が形成されたガラス製基板（７５ｍｍ×２５ｍｍ、厚さ１．１ｍｍ、膜厚約８０ｎｍのポリイミド配向膜に、予め布でラビング処理を施したもの）に、上記の異方性膜用組成物をギャップ４μｍのアプリケーター（堀田製作所社製）で塗布した後、自然乾燥することにより異方性膜を得た。
【０１４５】
得られた異方性膜について、最大吸収波長（λｍａｘ）と二色比（Ｄ）を測定した。その結果を下記表１に示す。本実施例の異方性膜は、偏光膜として充分機能し得る高い二色比（光吸収異方性）を有していた。
［実施例６］
水８８部に、前記式（Ｉ−３）で表わされるアゾ化合物のリチウム塩１２部を加え、撹拌して溶解させた後、濾過して不溶分を除去することにより、異方性膜用組成物を得た。該組成物を用いて、実施例５と同様の方法で異方性膜を得た。
【０１４６】
得られた異方性膜について、最大吸収波長（λｍａｘ）と二色比（Ｄ）を測定した。その結果を下記表１に示す。本実施例の異方性膜は、偏光膜として充分機能し得る高い二色比（光吸収異方性）を有していた。
［実施例７］
水８８部に、前記式（Ｉ−７）で表わされるアゾ化合物のリチウム塩１２部を加え、撹拌して溶解させた後、濾過して不溶分を除去することにより、異方性膜用組成物を得た。該組成物を用いて、実施例５と同様の方法で異方性膜を得た。
【０１４７】
得られた異方性膜について、最大吸収波長（λｍａｘ）と二色比（Ｄ）を測定した。その結果を下記表１に示す。本実施例の異方性膜は、偏光膜として充分機能し得る高い二色比（光吸収異方性）を有していた。
［実施例８］
水９０部に、前記式（Ｉ−１０）で表わされるアゾ化合物のリチウム塩１０部を加え、撹拌して溶解させた後、濾過して不溶分を除去することにより、異方性膜用組成物を得た。該組成物を用いて、実施例５と同様の方法で異方性膜を得た。
【０１４８】
得られた異方性膜について、最大吸収波長（λｍａｘ）と二色比（Ｄ）を測定した。その結果を下記表１に示す。本実施例の異方性膜は、偏光膜として充分機能し得る高い二色比（光吸収異方性）を有していた。
［実施例９］
水８５．５部に、前記式（Ｉ−３）で表わされるアゾ化合物のリチウム塩１３部と、前記式（Ｉ−３）で表わされるアゾ化合物の８０モル％リチウム中和塩１部と、塩化リチウム０．５部を加え、撹拌して溶解させた後、濾過して不溶分を除去することにより、異方性膜用組成物を得た。該組成物を用いて、実施例５と同様の方法で異方性膜を得た。
【０１４９】
得られた異方性膜について、最大吸収波長（λｍａｘ）と二色比（Ｄ）を測定した。その結果を下記表１に示す。本実施例の異方性膜は、偏光膜として充分機能し得る高い二色比（光吸収異方性）を有していた。
［実施例１０］
水７８．８３部に、前記式（Ｉ−３）で表わされるアゾ化合物のリチウム塩１４．９部、前記式（Ｉ−３）で表わされるアゾ化合物の８０モル％リチウム中和塩１．１部、塩化リチウム０．５７部、東京化成社製タウリン４．６部を加え、撹拌して溶解させた後、濾過して不溶分を除去することにより、異方性膜用組成物を得た。該組成物を用いて、実施例５と同様の方法で異方性膜を得た。
【０１５０】
得られた異方性膜について、最大吸収波長（λｍａｘ）と二色比（Ｄ）を測定した。その結果を下記表１に示す。本実施例の異方性膜は、偏光膜として充分機能し得る高い二色比（光吸収異方性）を有していた。
【０１５１】
【表１】
2010168570.tif 000015
【０１５２】
［実施例１１］
水８３部に、前記式（Ｉ−３）で表わされるアゾ化合物のリチウム塩３．７部、前記式（Ｉ−３）で表わされるアゾ化合物の５０モル％リチウム中和塩７．３部、塩化リチウム
０．４５８部、東京化成社製グリシン１．８部、東京化成社製グリシルグリシルグリシン３．７部を加え、撹拌して溶解させた後、濾過して不溶分を除去することにより、異方性膜用組成物を得た。該組成物を用いて、実施例５と同様の方法で異方性膜を得た。
【０１５３】
得られた異方性膜について、最大吸収波長（λｍａｘ）と二色比（Ｄ）を測定した。その結果を下記表２に示す。本実施例の異方性膜は、偏光膜として充分機能し得る高い二色比（光吸収異方性）を有していた。
［実施例１２］
水８１．８部に、前記式（Ｉ−１０）で表わされるアゾ化合物のリチウム塩２部、前記式（Ｉ−１０）で表わされるアゾ化合物の５０モル％リチウム中和塩１０部、塩化リチウム０．２部、東京化成社製グリシン２部、東京化成社製グリシルグリシルグリシン４部を加え、撹拌して溶解させた後、濾過して不溶分を除去することにより、異方性膜用組成物を得た。該組成物を用いて、実施例５と同様の方法で異方性膜を得た。
【０１５４】
得られた異方性膜について、最大吸収波長（λｍａｘ）と二色比（Ｄ）を測定した。その結果を下記表２に示す。本実施例の異方性膜は、偏光膜として充分機能し得る高い二色比（光吸収異方性）を有していた。
【０１５５】
【表２】
2010168570.tif 000016